(57)【要約】【課題】  本発明の課題は、着用後の廃棄が容易であり、花粉、水、吹き付け塗料などを避けることができる衣料を提供することにある。【解決手段】  上記課題は、ポリ乳酸系繊維を主成分とし、目付が１０ｇ／ｍ2以上５０ｇ／ｍ2以下である長繊維不織布に、脂肪族多価アルコールと脂肪族多価カルボン酸とから合成される脂肪族ポリエステルを主成分とする樹脂が積層されている布帛からなる衣料により達成する。上記ポリ乳酸系繊維が、芯鞘構造繊維であって、芯／鞘比率が面積比で１／１〜５／１であるのが好ましく、この芯鞘構造繊維の、芯成分は、Ｌ体が９８モル％以上のポリ乳酸であり、鞘成分が、Ｌ体が９８モル％以上のポリ乳酸系樹脂組成物と、１，４ブタンジオールとコハク酸から合成されるポリブチレンサクシネート重合体をウレタン結合により高分子量化した樹脂組成物とからなるのがさらに好ましい。【選択図】    なし【特許請求の範囲】
【請求項１】
ポリ乳酸系繊維を主成分とし、目付が１０ｇ／ｍ2以上５０ｇ／ｍ2以下である長繊維不織布に、脂肪族多価アルコールと脂肪族多価カルボン酸とから合成される脂肪族ポリエステルを主成分とする樹脂が積層されている布帛からなる衣料。
【請求項２】
ポリ乳酸系繊維が、芯鞘構造繊維であって、芯／鞘比率が面積比で１／１〜５／１である請求項１に記載の衣料。
【請求項３】
芯成分が、Ｌ体が９８モル％以上のポリ乳酸であり、鞘成分が、Ｌ体が９８モル％以上のポリ乳酸系樹脂組成物と、１，４ブタンジオールとコハク酸から合成されるポリブチレンサクシネート重合体をウレタン結合により高分子量化した樹脂組成物とからなる、請求項２に記載の衣料。
【請求項４】
積層されている樹脂の脂肪族多価アルコールには、炭素数２〜６のジオールを１種類以上用い、脂肪族多価カルボン酸には、炭素数３〜８のジカルボン酸を１種類以上用いた、請求項１〜３のいずれか一つに記載の衣料。
【請求項５】
脂肪族多価アルコールが１，４ブタンジオールであり、脂肪族多価カルボン酸がコハク酸及び／又はアジピン酸である請求項１〜４のいずれか一つに記載の衣料。
【発明の詳細な説明】
【技術分野】
【０００１】
本発明は、着用後の廃棄が容易で、花粉、水、吹き付け塗料などを避けることができる衣料に関する。
【背景技術】
【０００２】
近年、生分解性の素材を用いた使い捨て衣料が種々提案されている。
【０００３】
特許文献１、２には、生分解性を有する長繊維不織布が提案されている。特許文献３には、ポリ乳酸及び／又はポリ乳酸を主体とする熱可塑性重合体よりなる不織布からなる生分解性ヘアキャップが提案されている。これらについては、どれも基本的には不織布のみからなるために、花粉を避けたり、水がかかったときの対策がなされていないため、作業用を限定に用いられる。
【０００４】
【特許文献１】特開２００１−１２３３７１号公報
【特許文献２】特開２００３−６４５６８号公報
【特許文献３】特開２００２−３４５５４１号公報
【発明の開示】
【発明が解決しようとする課題】
【０００５】
本発明の課題は、上記問題点を鑑み、着用後の廃棄が容易であり、花粉、水、吹き付け塗料などを避けることができる衣料を提供することにある。
【課題を解決するための手段】
【０００６】
本発明の課題は、ポリ乳酸系繊維を主成分とし、目付が１０ｇ／ｍ2以上５０ｇ／ｍ2以下である長繊維不織布に、脂肪族多価アルコールと脂肪族多価カルボン酸とから合成される脂肪族ポリエステルを主成分とする樹脂が積層されている布帛からなる衣料により達成する。
【０００７】
上記ポリ乳酸系繊維が、芯鞘構造繊維であって、芯／鞘比率が面積比で１／１〜５／１であるのが好ましく、この芯鞘構造繊維の、芯成分は、Ｌ体が９８モル％以上のポリ乳酸であり、鞘成分が、Ｌ体が９８モル％以上のポリ乳酸系樹脂組成物と、１，４ブタンジオールとコハク酸から合成されるポリブチレンサクシネート重合体をウレタン結合により高分子量化した樹脂組成物とからなるのがさらに好ましい。
【０００８】
上記脂肪族多価アルコールには、炭素数２〜６のジオールを１種類以上用い、脂肪族多価カルボン酸には、炭素数３〜８のジカルボン酸を１種類以上用いるのが好ましく、その中でも、脂肪族多価アルコールが１，４ブタンジオールであり、脂肪族多価カルボン酸がコハク酸及び／又はアジピン酸であるのが好ましい。
【発明の効果】
【０００９】
本発明の効果は、着用後の廃棄が容易であり、花粉、水、吹き付け塗料などを避けることができる衣料を提供できることにある。
【００１０】
水、吹き付け塗料などを避けられることによって、単に塵・ほこりによる汚れを避ける作業ではなく、水や塗料を使う簡単な作業も可能になる。
【００１１】
また、近年、花粉に悩む人が増加しており、花粉が内側に着ている衣類に付着すること
を防止するだけでなく、使用される衣料の廃棄が容易であることは、非常に有用な効果となる。
【発明を実施するための最良の形態】
【００１２】
本発明の衣料は、ポリ乳酸系繊維を主成分とし、目付が１０ｇ／ｍ2以上５０ｇ／ｍ2以下である長繊維不織布に、脂肪族多価アルコールと脂肪族多価カルボン酸とから合成される脂肪族ポリエステルを主成分とする樹脂が積層されている布帛からなる衣料である。
【００１３】
樹脂が積層されているとは、２層以上の層から構成されていれば良く、不織布にフィルムがラミネートされているか、不織布に樹脂をコーティングしていても良いが、生産工程の簡略化の点でダイレクトラミネート法が好ましい。
【００１４】
本発明の不織布部分は、長繊維不織布よりなる。長繊維不織布からなることで、生地の厚みや重さをコントロールしやすいこと、織編みなどと違って、工程が単純でコストを下げることが可能である。長繊維不織布の製造方法としては、スパンボンド法が好ましい。長繊維不織布であれば、一本の繊維が長いため、簡単にほつれることがなく、摩擦による毛羽の発生やゴミが出難い。また、軽量化しても作業着として用いる場合に必要なある程度の強度を保ちやすい。
【００１５】
本発明における長繊維不織布はポリ乳酸系繊維を主成分としていなければならない。ポリ乳酸系繊維は生分解性を有しているため、廃棄の方法に埋め立てなどを採られた場合にも地球環境への影響が少ない。また、焼却された場合も有毒ガスの発生がなく、燃焼カロリーも低く、焼却炉に与える負荷も低く、且つ、燃焼残さが少ないという利点も有する。さらに、ポリ乳酸は、トウモロコシ等の植物由来原料から作られるため、化石燃料を原料とする、一般的な生分解性を有する樹脂よりも更に地球環境への影響が少ない。
【００１６】
ポリ乳酸系繊維を製造する際に用いられるポリ乳酸は、Ｌ−乳酸、Ｄ−乳酸、乳酸の２量体であるＬ−ラクチドやＤ−ラクチド、あるいはメゾラクチドを原料とする。
【００１７】
このポリ乳酸系繊維は、芯鞘構造繊維であって、芯／鞘比率が面積比で１／１〜５／１であるのが好ましい。１／１〜５／１であれば、芯成分の強度によって不織布全体の強度が保て、かつ、鞘成分を溶融して繊維同士を接着するなどの細工が可能な量の鞘成分を保有している。
【００１８】
上記芯成分、鞘成分としては、以下の二つの組み合わせが好ましく用いられる。これらを用いれば、芯成分より、鞘成分が適度に軟化点が低いため、エンボス加工などによる熱融着加工を行った際に、芯成分の強度を損なうことなく、充分な強度を有する接着が可能となる。
【００１９】
特に好ましい態様としては、芯成分が、Ｌ体が９８モル％以上のポリ乳酸であり、鞘成分が、Ｌ体が９８モル％以上のポリ乳酸系樹脂組成物と、１，４ブタンジオールとコハク酸から合成されるポリブチレンサクシネート重合体をウレタン結合により高分子量化した樹脂組成物であるものである芯鞘構造繊維である。
【００２０】
積層されている樹脂に要求される条件としては、実用上必要なスピードで生分解すること、ある程度柔軟性があること、不織布の目をつぶすことが可能であること、少量の水分であれば、通さないことが挙げられる。
【００２１】
上記条件を満たす材料としては、脂肪族多価アルコールと脂肪族多価カルボン酸とから合成される脂肪族ポリエステルを主成分とする樹脂である。好ましくは、入手の容易性、
生分解のスピード、柔軟性を考慮すると、脂肪族多価アルコールには、炭素数２〜６のジオールを１種類以上用い、脂肪族多価カルボン酸には、炭素数３〜８のジカルボン酸を１種類以上用いるのが好ましい。その中でも、脂肪族多価アルコールが１，４ブタンジオールであり、脂肪族多価カルボン酸がコハク酸及び／又はアジピン酸であるものが好ましい。
【００２２】
また、使用時に、静電気の発生を抑えるために、制電加工を施したり、積層樹脂に制電剤を混練しても良い。また、必要に応じて防汚剤、はっ水剤、着色顔料を混ぜても良い。但し、その際に使用される機能性剤は環境負荷を考慮したものを選ぶことが好ましい。
【００２３】
衣料の付属部品、例えば、チャックや、ファスナー、ボタン、フック、ゴムなどは、ポリ乳酸系樹脂からなるのが好ましい。ただし、耐熱性などが要求される場合には、一般的な汎用樹脂を用いても良い。その際、分別廃棄を考慮して、付属品は簡単に取り外せる形態が好ましい。
【００２４】
また、不織布同士の繋ぎ目部分は綿糸などの一般的な糸で縫い合わせてあっても良いが、その場合に用いられる糸もポリ乳酸系繊維からなるのが好ましい。
【００２５】
本発明における衣料とは、いわゆるジャンパーや白衣の様な形状であったり、上下の繋がった作業着の形状であったり、上下別れている作業着の形状であったりしても構わず、形状にはこだわらない。また、体部分に着るものだけでなく、頭にかぶる帽子、靴や足にかぶせるカバーなどもこれに含む。
【００２６】
本発明の衣料は廃棄時の環境への影響に配慮した構成であるため、用途としては使い捨て用途に最適であるが、使い捨てを助長するものではない。
【実施例】
【００２７】
以下、実施例を挙げて本発明を説明するが、本発明はこの実施例に限定されない。まず、測定方法を以下に示す。
【００２８】
（１）目付け測定方法
ＪＩＳ  Ｌ  １９０６：２０００  ５．２
【００２９】
（２）花粉透過度
１５ｃｍ×１５ｃｍの生地を直径１０ｃｍの円筒の間に挟み込み１０ｃｍ3／秒の風速で粒径４０μｍの疑似花粉１ｇを生地に吹きかけ、５分処理する。その後に、裏に抜けた粒子の量を測定した。
【００３０】
（３）使用感テスト
蒸れ、柔らかさ、軽さ、動きやすさの観点から、５段階の官能評価にて実施した。
非常によい    ：  ◎
良い          ：  ○
普通          ：  △
悪い          ：  ×
非常に悪い    ：  ××
【００３１】
（４）着用強度試験
スパンボンド不織布を長さが４０ｃｍで、太さが測定者の肘部分の直径で５ｃｍ太い筒状となるように、端部を二重縫いで縫製した。できたスパンボンド筒を測定者の腕に通して、一端を手首から１ｃｍのところで固定する。
測定者は肘を９０度以上曲げるような折り曲げ運動を１００回繰り返す。１００回繰り返した後の生地の破れ・縫製部分の針孔の状態を観察し、耐久性を３段階で評価した。
ほつれ、破れ、針孔の拡大見られない。：  ○
ほつれ、破れ、針孔の拡大１〜２ヶ所：  △
ほつれ、破れ、針孔の拡大３ヶ所以上：  ×
【００３２】
（５）生分解性テスト
エヌ・アイテクノ社製コンポスト機「バイオメイトＢＭ１５０−Ｓ」（内容積１５０Ｌ）に、生ゴミ、おが屑、生分解菌を水分率６０％となるように適宜投入し、ついで実施例、比較例のサンプルを投入し、１週間後の生分解の程度を３段階で評価した。
ほとんど後かたなく分解した    ：    ３
残片が少しだけ残った          ：    ２
ほとんど分解しない            ：    １
【００３３】
（６）防水性
３０ｃｍ×３０ｃｍの生地の４辺を型枠に張った状態で４５度に傾けた固定器具に取り付け、上部から５ｃｍの点に、毎秒１０ｃｍ3の割合でトータル２００ｃｍ3の水を流し、裏側への水の浸透状態を３水準で目視評価した。
ほとんど濡れていない：３
部分的に水漏れ発生：２
全体的に湿っている：１
【００３４】
＜実施例１〜１１、比較例１〜３＞
実施例、比較例に用いる不織布は、いずれもスパンボンド法にて作成した。
Ｌ体９８．４％のポリ乳酸を芯成分、Ｌ体９８．４％のポリ乳酸とビオノーレ（昭和高分子社製）を重量比率で８０／２０で混合物を鞘成分として、２３０℃でポリマーを吐出し、移動するワイヤー製補集用支持体上に補集・堆積させウエブを作成した。次いでＴダイの温度２３０℃にて、表１記載の樹脂をウェッブ上に押し出し、フィルム層を積層させる。その後、熱ロールにて、ロール温度１４５℃で２層を融着させて巻き取った。製造にあたって、不織布の単糸の平均繊度２．２ｄｔｅｘとなるように、吐出量、イジェクター風量、巻き取り速度を調整して、長繊維不織布目付５ｇ／ｍ2から７０ｇ／ｍ2の５種類を作成した。また、積層樹脂の厚みを５〜５０μｍへと変化させた。また、長繊維不織布を構成する芯鞘構造繊維の芯鞘比率を１／３〜６／１の中で５種類作成した。この不織布をそれぞれ、ジャンパーの形に縫製した。縫製には、カネボウ合繊社製、ラクトロン、１６７ｄｔｅｘ／２４ｆの双糸を縫い糸に用いた。
【００３５】
それぞれの結果を表１に示した。
【表１】
2005187993.tif 000002
【００３６】
以上の結果より、長繊維不織布の目付けが１０ｇ／ｃｍ2よりも小さいものは、着用強度が弱く、５０ｇ／ｃｍ2を超えるものは、風合いが硬くなり使用感に問題がある。また、積層される樹脂がポリ乳酸の場合には、硬さが出るために、使用感、着用強度に問題がある。
【００３７】
長繊維不織布を構成する糸の芯鞘比率は、どの範囲でも使用可能な範囲ではあるが、１／１より大きい方が着用強度が向上し、５／１より小さい方が、比較的風合いが柔らかく使用感が向上する。
【００３８】
積層樹脂の厚みについても、どの範囲でも使用可能な範囲であるが、１０μｍより厚いと防水性がより向上し、５０μｍ以下では、風合いは柔らかく、パリパリと音もしないため、比較的着用感が良いことも分かった。
【産業上の利用可能性】
【００３９】
上述の通り、本発明の衣料は、着用後の廃棄が容易であり、花粉、水、吹き付け塗料などが透過しないため、これらから使用者を守ることができる衣料である。